(57)【要約】【課題】波長３６５ｎｍ付近の紫外線の照度を一定以上にすると共に、点灯時間の経過に伴う照度維持率が高いメタルハライドランプを提供することを目的とする。【解決手段】  このランプは、発光長が１０００ｍｍ以上２５００ｍｍ以下の範囲内にある、紫外線を発光するメタルハライドランプであって、前記ランプは、紫外線の特に波長３５０〜３８０ｎｍに強いスペクトルを発光させるために、発光管内に希ガスと共に、少なくとも、水銀と鉄分とが封入されており、前記鉄分は、臭化鉄ＦｅＢｒ２及びヨウ化鉄ＦｅＩ２から構成されるハロゲン化鉄ＦｅＸ２として含まれ、総ハロゲン化鉄ＦｅＸ２は、１．０×１０−７≦ＦｅＸ２≦１０．０×１０−７  （ｍｏｌ／ｃｍ３）の範囲内にあり、ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内にある。【選択図】図２
2014154456.tif 000002
【特許請求の範囲】
【請求項１】
発光長が１０００ｍｍ以上２５００ｍｍ以下の範囲内にある、紫外線を発光するメタルハライドランプに於いて、
前記ランプは、紫外線の特に波長３５０〜３８０ｎｍに強いスペクトルを発光させるために、発光管内に希ガスと共に、少なくとも、水銀と鉄分とが封入されており、
前記鉄分は、臭化鉄ＦｅＢｒ２及びヨウ化鉄ＦｅＩ２から構成されるハロゲン化鉄ＦｅＸ２として含まれ、
総ハロゲン化鉄ＦｅＸ２は、１．０×１０−７≦ＦｅＸ２≦１０．０×１０−７  （ｍｏｌ／ｃｍ３）の範囲内にあり、
ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内にある、メタルハライドランプ。
【請求項２】
請求項１に記載のメタルハライドランプに於いて、
前記総ハロゲン化鉄ＦｅＸ２は、１．０×１０−７≦ＦｅＸ２≦４．０×１０−７  （ｍｏｌ／ｃｍ３）の範囲内にある、メタルハライドランプ。
【請求項３】
請求項１又は２に記載のメタルハライドランプに於いて、更に、
前記希ガスとして、１．８〜２．２ｋＰａの範囲内にあるアルゴンＡｒが封入されている、メタルハライドランプ。
【請求項４】
発光長が１０００ｍｍ以上２５００ｍｍ以下の範囲内にある、紫外線を発光するメタルハライドランプの製造方法において、
石英管を加工して発光管封体を形成する工程と、
発光管内部を真空に排気した後、不活性ガスを封入する仮排気行程と、
発光管に電極を固定するシール・溶封工程と、
発光管内部を真空にした後、金属発光物質を封入する排気・発光金属封入工程と、
発光管の両端にベースを固定する仕上げ工程とを含み、
前記排気・発光金属封入工程では、紫外線の特に波長３５０〜３８０ｎｍに強いスペクトルを発光させるために、発光管内に、希ガスと共に、少なくとも、水銀と鉄分とが封入され、前記鉄分は、臭化鉄ＦｅＢｒ２及びヨウ化鉄ＦｅＩ２から構成されるハロゲン化鉄ＦｅＸ２として含まれ、総ハロゲン化鉄ＦｅＸ２は、１．０×１０−７≦ＦｅＸ２≦１０．０×１０−７  （ｍｏｌ／ｃｍ３）の範囲内にあり、ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内にある、メタルハライドランプの製造方法。
【請求項５】
請求項４に記載のメタルハライドランプの製造方法において、
前記総ハロゲン化鉄ＦｅＸ２は、１．０×１０−７≦ＦｅＸ２≦４．０×１０−７  （ｍｏｌ／ｃｍ３）の範囲内にある、メタルハライドランプの製造方法。
【請求項６】
請求項５に記載のメタルハライドランプの製造方法において、
前記希ガスとして、１．８〜２．２ｋＰａの範囲内にあるアルゴン（Ａｒ）が封入されている、メタルハライドランプの製造方法。
【発明の詳細な説明】
【技術分野】
【０００１】
本発明は、メタルハライドランプに関する。更に具体的には、本発明は、例えば、インキや塗料の乾燥工程、樹脂の硬化工程等に使用される光化学反応のための紫外線照射用メタルハライドランプに関する。
【背景技術】
【０００２】
近年、紫外線照射用メタルハライドランプは、印刷工程、塗装工程、樹脂のシール工程等の様々な分野に利用されている。これらの工程で利用されるメタルハライドランプは、短時間で効率良く印刷、塗装、シール等の処理を行うため、一層高い照度のランプが開発されている。従来、高圧水銀ランプが主流であったが、最近では、高圧水銀ランプよりも紫外線領域での発光効率が高いメタルハライドランプが利用されている。メタルハライドランプは、発光管内に、金属がハロゲン化合物として封入され、金属特有のスペクトルを発光する。
【０００３】
本発明者等は、このような紫外線照射用メタルハライドランプに関する次の特許文献を承知している。
【先行技術文献】
【特許文献】
【０００４】
【特許文献１】特開２００２−００８５８８号（公開日：２００２年１月１１日）「金属蒸気放電灯」（特許第４，４１１,７４９号）（出願人：日本電池株式会社）
【特許文献２】特開２０１０−１２９４４２号（公開日：２０１０年６月１０日）「メタルハライドランプ」（出願人：ハリソン東芝ライティング株式会社）
【特許文献３】特許第４９７８７３８号（公報発行日２０１２年７月１８日）「メタルハライドランプ」（出願人：岩崎電気株式会社）
【０００５】
各文献において関連すると思われる箇所を引用して記載する。
特許文献１では、主発光金属元素として鉄、ハロゲンとして沃素が封入されている金属蒸気放電灯において、始動性能を低下させることなく４５０〜５００ｎｍの発光強度を増加させることを目的とする（要約、段落０００８）。始動用希ガスとしてアルゴンガスを封入し、その分圧を５〜１０ｔｏｒｒとする（要約、段落００２０）。発光管内に緩衝ガス用の水銀、発光金属としての鉄、ハロゲンとしての沃素と臭素、始動用の希ガスが少なくとも封入され、発光管内容積あたりに換算した封入原子数について、沃素を（Ｉ）、臭素を（Ｂｒ）と表すとき、（Ｂｒ）＋（Ｉ）が２×１０-7〜１４×１０-7（ｍｏｌ／ｃｃ）となっており、（Ｂｒ）：（Ｉ）で表される原子比が１０：９０〜３０：７０の範囲にある金属蒸気放電灯の記載がある（請求項１）。
【０００６】
特許文献２では、「…放電空間１０内でアーク放電させた状態を維持するために十分な量の希ガス、水銀とともに、適量の紫外光を発光させる鉄およびハロゲンからなる封入物を封入する。封入物である鉄の封入量Ｍ（ｍｇ／ｃｃ）を、単位長さ当たりのランプ入力が５０〜１６０Ｗ／ｃｍがあるとき、放電空間１０の容積に対して、０．０１＜Ｍ＜０．１５の関係になる値にした。このように構成したことにより、…メタルハライドランプの電極付近での黒化を抑制することが可能となる。」（要約）と記載されている。
【０００７】
特許文献３では、「主に紫外線を発光するメタルハライドランプに於いて、前記ランプは、紫外線の特に波長３５０〜３８０〔ｎｍ〕に強いスペクトルを発光させるために、希ガスと共に、少なくとも、水銀と鉄分とが封入されており、前記鉄分は、ハロゲン化鉄（ＦｅＸ2）としてのヨウ化鉄（ＦｅＩ2）及び臭化鉄（ＦｅＢｒ2）と、金属の鉄（Ｆｅ）とを含み、前記鉄分の量を、Ａ：金属の鉄（Ｆｅ）の封入量、Ｂ：ヨウ化鉄（ＦｅＩ2）の封入量、Ｃ：臭化鉄（ＦｅＢｒ2）の封入量として夫々表現すると、金属の鉄（Ｆｅ）の量Ａは、０．５（Ｂ＋Ｃ）≦Ａ≦１０．０（Ｂ＋Ｃ）〔ｍｏｌ／ｃｍ3〕の範囲内にあり、ハロゲン化鉄（ＦｅＸ2）の量（Ｂ＋Ｃ）は、１．０×１０-7≦（Ｂ＋Ｃ）≦４．５×１０-7〔ｍｏｌ／ｃｍ3〕の範囲内にあり、ハロゲン化鉄（ＦｅＸ2）における臭化鉄（ＦｅＢｒ2）の比率｛Ｃ／（Ｂ＋Ｃ）｝は、｛Ｃ／（Ｂ＋Ｃ）｝＝５〜７０〔％〕の範囲内にある、メタルハライドランプ。」（請求項１）と記載されている。
【０００８】
これらの特許文献と、以下に説明する本発明との関係は、次の通りである。
特許文献１は、始動性能に着目して、４５０〜５００〔ｎｍ〕の発光強度を増加させることを目的とする。始動用希ガスのアルゴンを、５〜１０〔ｔｏｒｒ〕の範囲と低圧にして始動性悪化分を相殺している。以下に説明する本発明とは異なる波長、希ガス圧力にある。更に、鉄分の封入に注目すると、実施例１において、（Ｆｅ）が６×１０-7〔ｍｏｌ／ｃｃ〕、（Ｓｎ）が２×１０-7〔ｍｏｌ／ｃｃ〕、（Ｉ）＋（Ｂｒ）が８×１０-7〔ｍｏｌ／ｃｃ〕とされ、この数値より、（Ｆｅ）及び（Ｓｎ）が、ハロゲン化鉄、ハロゲン化錫として存在する。また、第２実施例では錫を鉛に置換し、第３実施例ではこれら錫又は鉛を鉄に置換している。以下に説明する本発明におけるハロゲン化鉄を構成する臭化鉄とヨウ化鉄の混合比率に関しては言及していない。
【０００９】
特許文献２は、封入物である鉄の封入量Ｍ（ｍｇ／ｃｃ）を、単位長さ当たりのランプ入力が５０〜１６０Ｗ／ｃｍであるとき、０．０１＜Ｍ＜０．１５の関係になる値にしている。しかし、以下に説明する本発明におけるハロゲン化鉄を構成する臭化鉄とヨウ化鉄の混合比率に関しては言及していない。
【００１０】
特許文献３は、ハロゲン化鉄を構成する臭化鉄とヨウ化鉄に加えて、金属鉄を封入している点で、以下に説明する本発明とは異なる。
【発明の概要】
【発明が解決しようとする課題】
【００１１】
本発明は、インキや塗料の乾燥工程、樹脂の硬化工程等に使用される光化学反応のための紫外線照射用のメタルハライドランプを対象とする。一般に、波長１００〜４００ｎｍのスペクトルを紫外線と称するが、本発明は、特に波長３５０〜３８０ｎｍのスペクトルの紫外線（以下、中心の波長をとって「波長３６５ｎｍ付近の紫外線」ともいう。）を強く発光させるメタルハライドランプを対象としている。
【００１２】
本出願人は、金属蒸気放電灯の研究・開発に於いて、発光物質として鉄（Ｆｅ）に着目し、特許文献３において、波長３６５ｎｍ付近の紫外線の発光を高めるため、ハロゲン化鉄としてのヨウ化鉄及び臭化鉄に加えて、所定量の金属鉄を封入したメタルハライドランプを提案している。
【００１３】
これに対して、本発明は、ハロゲン化鉄として、ヨウ化鉄及び臭化鉄を使用するメタルハライドランプに於いて、ハロゲン化鉄の総量及びこれを構成するヨウ化鉄と臭化鉄の混合比率を調整して、波長３６５ｎｍ付近の紫外線の発光（照度）を一定以上に維持すると共に、点灯時間の経過に伴う照度維持率に着目し、開発を行った。
【課題を解決するための手段】
【００１４】
上記課題に鑑みて、本発明は、発光長が１０００ｍｍ以上２５００ｍｍ以下の範囲内にあるメタルハライドランプにおいて、波長３６５ｎｍ付近の紫外線の照度を一定以上にすると共に、点灯時間の経過に伴う照度維持率が高いメタルハライドランプを提供することを目的とする。
【００１５】
本発明に係るメタルハライドランプは、発光長が１０００ｍｍ以上２５００ｍｍ以下の範囲内にある、紫外線を発光するメタルハライドランプであって、前記ランプは、紫外線の特に波長３５０〜３８０ｎｍに強いスペクトルを発光させるために、発光管内に希ガスと共に、少なくとも、水銀と鉄分とが封入されており、前記鉄分は、臭化鉄ＦｅＢｒ２及びヨウ化鉄ＦｅＩ２から構成されるハロゲン化鉄ＦｅＸ２として含まれ、総ハロゲン化鉄ＦｅＸ２は、１．０×１０−７≦ＦｅＸ２≦１０．０×１０−７  （ｍｏｌ／ｃｍ３）の範囲内にあり、ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内にある。
【００１６】
更に、上記メタルハライドランプでは、前記総ハロゲン化鉄ＦｅＸ２は、１．０×１０−７≦ＦｅＸ２≦４．０×１０−７  （ｍｏｌ／ｃｍ３）の範囲内にあってよい。
【００１７】
更に、上記メタルハライドランプでは、前記希ガスとして、１．８〜２．２ｋＰａの範囲内にあるアルゴンＡｒが封入されていてもよい。
【００１８】
更に、本発明に係るメタルハライドランプの製造方法は、発光長が１０００ｍｍ以上２５００ｍｍ以下の範囲内にある、紫外線を発光するメタルハライドランプの製造方法であって、石英管を加工して発光管封体を形成する工程と、発光管内部を真空に排気した後、不活性ガスを封入する仮排気行程と、発光管に電極を固定するシール・溶封工程と、発光管内部を真空にした後、金属発光物質を封入する排気・発光金属封入工程と、発光管の両端にベースを固定する仕上げ工程とを含み、前記排気・発光金属封入工程では、紫外線の特に波長３５０〜３８０ｎｍに強いスペクトルを発光させるために、発光管内に、希ガスと共に、少なくとも、水銀と鉄分とが封入され、前記鉄分は、臭化鉄ＦｅＢｒ２及びヨウ化鉄ＦｅＩ２から構成されるハロゲン化鉄ＦｅＸ２として含まれ、総ハロゲン化鉄ＦｅＸ２は、１．０×１０−７≦ＦｅＸ２≦１０．０×１０−７  （ｍｏｌ／ｃｍ３）の範囲内にあり、ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内にある。
【００１９】
更に、上記メタルハライドランプの製造方法では、前記総ハロゲン化鉄ＦｅＸ２は、１．０×１０−７≦ＦｅＸ２≦４．０×１０−７  （ｍｏｌ／ｃｍ３）の範囲内にあってよい。
【００２０】
更に、上記メタルハライドランプの製造方法では、前記希ガスとして、１．８〜２．２ｋＰａの範囲内にあるアルゴン（Ａｒ）が封入されていてもい。
【発明の効果】
【００２１】
本発明によれば、発光長が１０００ｍｍ以上２５００ｍｍ以下の範囲内にあるメタルハライドランプにおいて、波長３６５ｎｍ付近の紫外線の照度を一定以上にすると共に、点灯時間の経過に伴う照度維持率が高いメタルハライドランプを提供することが出来る。
【図面の簡単な説明】
【００２２】
【図１】図１は、本実施形態に係るメタルハライドランプの断面模式図である。
【図２】図２は、総ハロゲン化鉄ＦｅＸ2に対する臭化鉄／総ハロゲン化鉄ＦｅＢｒ2／ＦｅＸ2の関係をグラフに示したものである。
【図３】図３は、本実施例及び比較例に関して、波長３６５ｎｍ付近の照度維持率をグラフに示したものである。
【図４】図４は、本実施例及び比較例に関して、波長３６５ｎｍ付近の照度をグラフに示したものである。
【図５】図５は、図１に示すランプの製造方法を説明するフローである。
【発明を実施するための形態】
【００２３】
以下、本発明の実施形態に付いて、添附の図面を参照しながら詳細に説明する。なお、図中、同じ要素に対しては同じ符号を付与して、重複した説明を省略する。なお、本実施形態は、本発明を説明するための例示であって、本発明の範囲を何等限定するものではないことを承知されたい。
【００２４】
［メタルハライドランプ］
図１は、このメタルハライドランプ１０の軸線に沿った断面図であり、石英製の発光管１の内部に一対の電極２，２を備え、各電極は、タングステンＷ又は２％程度の酸化トリウムを含有するトリエーテッドタングステンあるいは希土類酸化物をドープした酸化物ドープドタングステンから成る電極心棒の周りにタングステン線をコイル状に数回巻いた電極先端部２ａ，２ａを夫々形成している。各電極２，２は、モリブデン箔３，３を介して夫々外部リード線につながっている。発光管１の形状は、直管型であり、電極間距離（発光長）１０００ｍｍ以上２５００ｍｍ以下、代表的には１１００ｍｍであり、希ガスとして、１．８〜２．２ｋＰａ、代表的には２．０ｋＰａ（約１５ｔｏｒｒに相当する。）のＡｒが封入されている。発光管内に封入される発光物質に関しては、以下に説明する。
【００２５】
このランプの寿命は、１０００時間程度であるが、顧客からは更なる長寿命化の要請がある。また、主に点灯環境やその変化で発生する黒化現象は、発光物質を構成する鉄が発光管内面に付着して引き起こされる。この黒化現象が発光管内面全体にまで及ぶと、ランプの紫外線照度の低下をもたらすので、黒化現象の発生を遅延せしめたランプの提供が要望されている。
【００２６】
［発光物質の組成］
図１に示したランプに封入される発光物質の組成について説明する。発光物質として、ハロゲン化鉄ＦｅＸ２を使用する。ＦｅＸ２は、ヨウ化鉄ＦｅＩ２と臭化鉄ＦｅＢｒ２の混合物で構成する。
【００２７】
表１は、総ハロゲン化鉄ＦｅＸ２の量（ｍｏｌ／ｃｍ３）を変化させ、同時にこれを構成する臭化鉄ＦｅＢｒ２とヨウ化鉄ＦｅＩ２の混合比率を変化させたサンプルにおいて、ランプの初期照度及び照度維持率を測定し、更に電極の損耗及び発光管の黒化現象の有無をチェックした結果である。現在製造しているランプを「比較例」とする。
表１で、○が「良好」または「発生無し」、×が「発生有り」を示す。
【００２８】
【表１】
2014154456.tif 000003
【００２９】
初期照度及び照度維持率に関しては、比較例に比べて、いずれのサンプルも良好（○）であった。ランプの電極の損耗に関しては、いずれのサンプルも良好（○）であった。
【００３０】
臭化鉄 ／総ハロゲン化鉄ＦｅＢｒ２／ＦｅＸ２が１０％を超えた比較例においては、激しい損耗が見られた。電極の損耗は、最初に電極先端付近で発生し、その後コイル状に巻いたタングステン線も損耗していく。電極の損耗は、発光物質の臭化鉄ＦｅＢｒ２の封入量に依存し、その量が過剰になると加速されると考えられている。よって、臭化鉄／総ハロゲン化鉄ＦｅＢｒ２／ＦｅＸ２は１０％以下に抑えることが好ましい。
【００３１】
さらに、臭化鉄／総ハロゲン化鉄ＦｅＢｒ２／ＦｅＸ２が０％のサンプルＮｏ．１において、黒化現象が発生する現象が見られた。しかし、ＦｅＢｒ２／ＦｅＸ２が３．０％以上のサンプルでは黒化現象は発生していない。この場合の黒化現象は、発光管内でのハロゲン化物（臭化鉄）による循環輸送（いわゆるハロゲンサイクル）が十分に機能しなくなること、即ち、タングステン（電極材料）と共に鉄分の輸送が十分でなくなること、により発生すると考えられる。よって、臭化鉄／総ハロゲン化鉄ＦｅＢｒ２／ＦｅＸ２は３．０％以上が好ましい。
【００３２】
一方、 表１には示していないが、総ハロゲン化鉄ＦｅＸ２が１０．０×１０−７  （ｍｏｌ／ｃｍ３）を超えたサンプルにおいて、発光管の黒化現象が見られ、紫外線照度も基準に達しないものがあった。よって、総ハロゲン化鉄ＦｅＸ２は１０．０×１０−７  （ｍｏｌ／ｃｍ３）以下であるのが好ましい。一方、総ハロゲン化鉄ＦｅＸ２が１．０×１０−７  （ｍｏｌ／ｃｍ３）未満になると、発光成分としての鉄分の量が低下し、紫外線照度が不足するので好ましくない。
【００３３】
以上をまとめると、表１の結果より、図２に破線枠に示すように、総ハロゲン化鉄ＦｅＸ２は、１．０×１０−７≦ＦｅＸ２≦１０．０×１０−７  （ｍｏｌ／ｃｍ３）の範囲内にあり、臭化鉄／総ハロゲン化鉄ＦｅＢｒ２／ＦｅＸ２は、３≦ＦｅＢｒ２／ＦｅＸ２≦１０  （ｍｏｌ比  ％）の範囲内にあれば、比較例のランプに比べて、初期照度及び照度維持率が良好であり、且つ電極の損耗、照度に影響する程度の発光管の黒化現象も発生しないことが判明した。
【００３４】
ここで、総ハロゲン化鉄ＦｅＸ２は、１．０×１０−７≦ＦｅＸ２≦４．０×１０−７  （ｍｏｌ／ｃｍ３）の範囲内にあり、臭化鉄／総ハロゲン化鉄ＦｅＢｒ２／ＦｅＸ２は、３≦ＦｅＢｒ２／ＦｅＸ２≦１０  （ｍｏｌ比  ％）の範囲内にあれば、更に好ましい。
【００３５】
（照度維持率の差）
図３は、本実施例及び比較例に関して、点灯時間毎の波長３６５ｎｍ付近の照度維持率をグラフに示したものである。本実施例の代表例として、総ハロゲン化鉄ＦｅＸ２＝３．３６×１０−７（ｍｏｌ／ｃｍ３）、臭化鉄／総ハロゲン化鉄ＦｅＢｒ２／ＦｅＸ２＝７（ｍｏｌ比  ％）の発光管を使ったランプの初期照度及び照度維持率を示したグラフである。比較例は、ＦｅＸ２＝６．３×１０−７（ｍｏｌ／ｃｍ３），ＦｅＢｒ２／ＦｅＸ２＝２０％の発光管を使ったランプである。  
【００３６】
本実施例のランプ及び比較例のランプの初期照度は異なる（図４参照）。しかし、図３では、照度維持率の差を明らかにするため、本実施例のランプは、初期照度を１００％として、点灯時間毎の照度を相対値に換算して（相対照度として）示している。同様に、比較例のランプも、初期照度を１００％として、点灯時間毎の照度を相対値に換算して（相対照度として）示している。横軸は、点灯時間を示している。本実施例の各点灯時間におけるデータ（●）を夫々実線で結んである。同様に、比較例の各点灯時間におけるデータ（■）を夫々破線で結んである。
【００３７】
図３に示される通り、比較例のランプに比較して、本実施例のランプは、経過時間０〜１５００時間にわたり照度維持率が高く維持されている。
【００３８】
（照度の差）
図４は、本実施例及び比較例に関して、点灯時間毎の波長３６５ｎｍ付近の照度をグラフにしたものである。横軸は、点灯時間を示している。縦軸は、波長３６５ｎｍ付近の照度を、比較例のランプの初期照度を１００％として相対照度によって示している。
【００３９】
本実施例のランプは、初期照度において、比較例と比べて、１１９％の照度であった。比較例のランプは、点灯時間１０００時間を経過すると急激に照度を落とし、１５００時間では相対照度８０％弱まで低下している。これに対して、本実施例のランプは、点灯時間１５００時間経過時でも、相対照度１１０％を維持していた。この代表例に限定されず、図２の破線枠で囲まれたサンプルでは、同様の相対照度及び照度維持率を示すことを確認した。
【００４０】
従来のランプの寿命は、例えば初期照度に対する９０％照度維持率となる時間は、比較例に示すように実績値で１０００時間程度である。しかし、本実施例では、比較例の初期照度と比較して、初期相対照度は１１８％となり、１０００時間及び１５００時間経過時も１１０％を確保している（図４参照）。即ち、初期〜１５００時間にわたる点灯時間に於いて、本実施例は、比較例より高い紫外線照度が得られることが判明した。このため、所望の紫外線照度を得るために必要な電力が、相対的に少なくて済み、省エネ効果につながる。更に、長寿命化の目途も得られた。
【００４１】
［メタルハライドランプの製造方法］
このメタルハライドランプの製造方法は、図５に示す通りである。
ステップＳ１の封体加工工程で、石英管（図１の符号１）を所望の形状に加工する。発光部となる中央部の石英管の両端に電極固定部となる石英管を接続する。中央部の石英管には予め、封入物の投入通路と石英管内部の排気通路を兼ねる細管（排気管）が石英管に直交して融着接続されている（図示せず。）。こうして発光管封体が形成される。
【００４２】
ステップＳ２の仮排気工程で、電極を封体内に封入し真空に排気した後に微圧のアルゴンなどの不活性ガスを封入する。
【００４３】
ステップＳ３のシール、溶封工程で、発光管１に電極２，２を固定する。
【００４４】
ステップＳ４の排気・発光金属封入工程で、発光管１の中を排気した後、次に説明する所定の組成のハロゲン化物、その他の水銀及び希ガス（アルゴン等）等を封入し、排気管をチップオフして封じる。
【００４５】
この段階で封入される総ハロゲン化鉄ＦｅＸ２は、１．０×１０−７≦ＦｅＸ２≦１０．０×１０−７  （ｍｏｌ／ｃｍ３）の範囲内で決定する。更に、ハロゲン化鉄を構成する臭化鉄とヨウ化鉄の比率は、臭化鉄／総ハロゲン化鉄ＦｅＢｒ２／ＦｅＸ２で表したとき、３≦ＦｅＢｒ２／ＦｅＸ２≦１０  （ｍｏｌ比  ％）の範囲内で決定する。
【００４６】
ここで、総ハロゲン化鉄ＦｅＸ２は、１．０×１０−７≦ＦｅＸ２≦４．０×１０−７  （ｍｏｌ／ｃｍ３）の範囲内にあり、臭化鉄／総ハロゲン化鉄ＦｅＢｒ２／ＦｅＸ２は、３≦ＦｅＢｒ２／ＦｅＸ２≦１０  （ｍｏｌ比  ％）の範囲内にあれば、更に好ましい。
【００４７】
ステップＳ５の仕上げ工程で、発光管１の両端にベースを固定する。
【００４８】
［本実施形態の利点・効果］
［変形例・まとめ］
以上、本発明に係るメタルハライドランプの実施形態について説明したが、これらは例示であって、本発明を限定するものではない。本実施形態に対して当業者が容易に成し得る追加・削除・変更・改良等は本発明の範囲内である。
【００４９】
本発明の技術的範囲は、添附の特許請求の範囲の記載に基づいて定められる。
【符号の説明】
【００５０】
１：発光管、  ２：電極、  ２ａ：電極先端部、  ３：モリブデン箔、１０：メタルハライドランプ、
【図１】
2014154456.tif 000004
【図２】
2014154456.tif 000005
【図３】
2014154456.tif 000006
【図４】
2014154456.tif 000007
【図５】
2014154456.tif 000008